(57)【要約】【課題】  チップ型の絶縁基板２の上面における両端に形成した上面電極４と，この両上面電極の間の部分に両端を両上面電極に一部重なるように形成した抵抗膜５と，前記抵抗膜を覆うカバーコート８と，前記絶縁基板における左右両端面に形成して成る側面電極９とから成るチップ抵抗器において，前記上面電極４における耐腐食性を向上するとともに，端子電極の比抵抗を低くする。【解決手段】  前記両上面電極４の上面に，第２の上面電極６を，当該第２の上面電極の一部が前記抵抗膜５のうち前記上面電極の上面に重なる部分５ａに対して直接重なるように形成する一方，前記カバーコート８の両端を，前記両第２の上面電極６のうち前記抵抗膜５の上面に重なる部分６ａに対して重なるように構成する。【選択図】            図１
2006245218.tif 000002
【特許請求の範囲】
【請求項１】
チップ型にした絶縁基板の上面における両端に形成した上面電極と，前記絶縁基板の上面のうち前記両上面電極の間の部分に両端を両上面電極に一部重なるように形成した抵抗膜と，前記抵抗膜を覆うカバーコートと，前記絶縁基板における左右両端面に形成して成る側面電極とから成るチップ抵抗器において，
前記両上面電極の上面に，第２の上面電極を，当該第２の上面電極の一部が前記抵抗膜のうち前記上面電極の上面に重なる部分に対して直接重なるように形成する一方，前記カバーコートの両端を，前記両第２の上面電極のうち前記抵抗膜の上面に重なる部分に対して重なるように構成したことを特徴とするチップ抵抗器。
【請求項２】
前記請求項１の記載において，前記両上面電極を，銀系導電ペーストにて形成する一方，前記両第２の上面電極を，Ｐｄを含む銀系導電ペーストにて形成することを特徴とするチップ抵抗器。
【請求項３】
チップ型にした絶縁基板の上面における両端に上面電極を，材料ペーストの塗布と焼成にて形成する工程，
前記絶縁基板の上面のうち前記両上面電極の間の部分に抵抗膜を，当該抵抗膜における両端を両上面電極に一部重なるように，材料ペーストの塗布と焼成にて形成する工程，
前記両上面電極の上面に重ねて第２の上面電極を，当該第２の上面電極における一部が前記抵抗膜のうち前記上面電極の上面に重なる部分に対して直接重なるように，材料ペーストの塗布と焼成にて形成する工程，
前記抵抗膜を覆うカバーコートを，当該カバーコートにおける両端を前記両第２の上面電極のうち前記抵抗膜の上面に重なる部分に対して重なるように，材料ペーストの塗布と焼成にて形成する工程，
前記絶縁基板における左右両端面に側面電極を，前記補助上面電極に電気的に接続するように，材料ペーストの塗布と焼成にて形成する工程，
を備えていることを特徴とするチップ抵抗器の製造方法。
【請求項４】
前記請求項３の記載において，前記上面電極，前記抵抗膜及び前記第２の上面電極を形成する工程が，その各々における材料ペーストの塗布と，その三者に対する同時の焼成であることを特徴とするチップ抵抗器の製造方法。
【発明の詳細な説明】
【技術分野】
【０００１】
本発明は，チップ型にした絶縁基板に，少なくとも一つの抵抗膜，その両端に対する端子電極及び前記抵抗体を覆うカバーコートを形成して成るチップ抵抗器と，その製造方法とに関するものである。
【背景技術】
【０００２】
従来，この種のチップ抵抗器は，絶縁基板における上面のうち中央の部分に，抵抗膜を覆うカバーコートが高く突出した形態で，大きな段差を有する構成であったから，このチップ抵抗器を，真空吸着式のコレットに吸着するときにおいて，吸着不能になるとか，カバーコートに割れが発生する等の不具合がある。
【０００３】
これに加えて，前記抵抗膜の両端に対する両端子電極のうち絶縁基板の上面に抵抗膜に繋がるように形成した上面電極を，電気抵抗の小さい銀を主成分とする導電ペーストにて形成することに加えて，前記抵抗膜の形成を容易にすることのために，前記上面電極を厚さを薄くしていることにより，この上面電極には，当該上面電極の表面に半田付けのための金属メッキ層が形成されているといえども，大気空気中の硫化水素等の硫黄ガスによって銀が硫化銀になるというように，硫黄成分等によってマグレーション等の腐食が発生することになって，この上面電極の断線に至るという不具合がある。
【０００４】
そこで，最近においては，例えば，特許文献１及び２に記載されているように，前記抵抗膜の両端に対する両上面電極に，補助上面電極を，前記カバーコートに対して一部重なるように，厚く重ねて形成することにより，段差を無くするか，小さくするとともに，前記上面電極の腐食を回避することを提案している。
【特許文献１】特開平８−２３６３０２号公報
【特許文献２】特開２００２−１８４６０２号公報
【発明の開示】
【発明が解決しようとする課題】
【０００５】
この場合，従来は，前記補助上面電極のうち前記カバーコートに対して重なる部分が，銀系導電ペーストによる上面電極の真上に位置していることにより，前記補助上面電極が，前記特許文献１に記載されているように銀系導電ペーストである場合において，この補助上面電極における表面のうち前記カバーコートに対する境界部分に，大気空気中の硫黄成分等によってマグレーション等の腐食が発生すると，この腐食が，直ちに，その下層の上面電極にまで進行して，上面電極が腐食することになる。
【０００６】
また，前記補助上面電極が，前記特許文献２に記載されているようにニッケル系導電ペーストである場合，この補助上面電極における表面のうち前記カバーコートに対する境界部分（この境界部分における厚さは薄くなっている）が割れる等の損傷が生ずると，大気空気中の硫黄成分等が，直ちに，その下層の上面電極にまで侵入して，上面電極が腐食することになる。
【０００７】
従って，従来の構造では，前記上面電極の腐食を防止することの効果が低いという問題があった。
【０００８】
これに加えて，前記補助上面電極は，前記したように，抵抗膜の全体を覆うカバーコートを形成したあとにおいて，前記上面電極に重ねて形成したもので，この補助上面電極と，前記抵抗膜とは，前記上面電極を介して電気的に導通し，直接的に導通するという構成でないから，この補助上面電極が，抵抗膜の両端に対する端子電極における比抵抗を下げることの寄与率が低いから，このことが，この両端子電極間における抵抗値，つまり，チップ抵抗器における定格抵抗値を低い値に設定することの妨げになっているという問題もあった。
【０００９】
本発明は，これらの問題を解消したチップ抵抗器と，その製造方法とを提供することを技術的課題とするものである。
【課題を解決するための手段】
【００１０】
この技術的課題を達成するため本発明のチップ抵抗器は，請求項１に記載したように，「チップ型にした絶縁基板の上面における両端に形成した上面電極と，前記絶縁基板の上面のうち前記両上面電極の間の部分に両端を両上面電極に一部重なるように形成した抵抗膜と，前記抵抗膜を覆うカバーコートと，前記絶縁基板における左右両端面に形成して成る側面電極とから成るチップ抵抗器において，
前記両上面電極の上面に，第２の上面電極を，当該第２の上面電極の一部が前記抵抗膜のうち前記上面電極の上面に重なる部分に対して直接重なるように形成する一方，前記カバーコートの両端を，前記両第２の上面電極のうち前記抵抗膜の上面に重なる部分に対して重なるように構成した。」
ことを特徴としている。
【００１１】
また，本発明のチップ抵抗器は，請求項２に記載したように，
「前記請求項１の記載において，前記両上面電極を，銀系導電ペーストにて形成する一方，前記両第２の上面電極を，Ｐｄを含む銀系導電ペーストにて形成する。」
ことを特徴としている。
【００１２】
次に，本発明の製造方法は，請求項３に記載したように，
「チップ型にした絶縁基板の上面における両端に上面電極を，材料ペーストの塗布と焼成にて形成する工程，
前記絶縁基板の上面のうち前記両上面電極の間の部分に抵抗膜を，当該抵抗膜における両端を両上面電極に一部重なるように，材料ペーストの塗布と焼成にて形成する工程，
前記両上面電極の上面に重ねて第２の上面電極を，当該第２の上面電極における一部が前記抵抗膜のうち前記上面電極の上面に重なる部分に対して直接重なるように，材料ペーストの塗布と焼成にて形成する工程，
前記抵抗膜を覆うカバーコートを，当該カバーコートにおける両端を前記両第２の上面電極のうち前記抵抗膜の上面に重なる部分に対して重なるように，材料ペーストの塗布と焼成にて形成する工程，
前記絶縁基板における左右両端面に側面電極を，前記補助上面電極に電気的に接続するように，材料ペーストの塗布と焼成にて形成する工程，
を備えている。」
ことを特徴としている。
【００１３】
また，本発明の製造方法は，請求項４に記載したように，
「前記請求項３の記載において，前記上面電極，前記抵抗膜及び前記第２の上面電極を形成する工程が，その各々における材料ペーストの塗布と，その三者に対する同時の焼成である。」
ことを特徴としている。
【発明の効果】
【００１４】
前記請求項１に記載した構成にしたことにより，両第２の上面電極と，カバーコートとが重なる部分における下側には，抵抗膜のうち上面電極の上面に対して重なる部分が存在しているから，前記第２の上面電極が銀系導電ペーストである場合において，この第２の上面電極における表面のうち前記カバーコートに対する境界部分に，大気空気中の硫黄成分等によってマグレーション等の腐食が発生しても，この腐食が，直ちに，その下側の上面電極にまで進行すること，及び，前記第２の上面電極の前記カバーコートに対する境界部分から大気空気が上面電極に向かって進入することを，前記抵抗膜のうち上面電極の上面に対して重なる部分にて確実に防止することができる。
【００１５】
一方，前記両第２の上面電極は，抵抗膜に対して直接に接続されていることにより，抵抗膜に対する通電は，前記第２の上面電極と，上面電極との両方を介して行われ，抵抗膜に対する端子電極における比抵抗を，大幅に低くすることができる。
【００１６】
従って，本発明によると，上面電極に重ねて形成した第２の上面電極によって，上面電極における耐腐食性を大幅に向上することができる一方，端子電極における比抵抗を大幅に下げることができる。
【００１７】
特に，請求項２に記載したように，前記両上面電極を，銀系導電ペーストにて形成する一方，前記両第２の上面電極を，Ｐｄを含む銀系導電ペーストにて形成することにより，前記端子電極における比抵抗をより低減できるものでありながら，前記第２の上面電極に腐食が発生することを，これにＰｄを含ませることによって低減できるから，耐腐食性を更に向上できる。
【００１８】
また，請求項３に記載した製造方法によると，前記した性能を有するチップ抵抗器を低コストで製造することができ，更にまた，請求項４に記載した製造方法によると，上面電極，抵抗膜及び第２の上面電極の三者を一回の焼成にて形成できるから，製造コストを更に低減できる。
【発明を実施するための最良の形態】
【００１９】
以下，本発明の実施の形態を図面ついて説明する。
【００２０】
図１は，本発明の実施の形態によるチップ抵抗器１を示す。
【００２１】
この実施の形態によるチップ抵抗器１は，以下に述べるように構成している。
【００２２】
すなわち，チップ型に構成した絶縁基板２の下面に，左右一対の下面電極３を，銀系導電ペーストにて形成している一方，前記絶縁基板２における上面のうち左右両端の部分に，左右一対の上面電極４を銀系導電ペーストにて形成している。
【００２３】
前記絶縁基板２における上面のうち前記両上面電極４間の部分に，抵抗膜５を，当該抵抗膜５の両端の部分が前記両上面電極４の上面の一部に対して直接重なるように形成している。
【００２４】
前記両上面電極４の上面に，同じく銀系導電ペーストによる第２の上面電極６を厚く重ねて形成するにおいて，この両第２の上面電極６の一部が，前記抵抗膜５のうち前記上面電極４の上面に重なる部分５ａに対して直接重なるように構成している。
【００２５】
また，前記抵抗膜５のうち前記両第２の上面電極６の間の部分に，当該抵抗膜５を覆うガラス等によるアンダーコート７と，このアンダーコート７を覆うガラス等によるカバーコート８とを形成するにおいて，前記カバーコート８の両端が，前記両補助上面電極６のうち前記抵抗膜５の上面に重なる部分６ａに対して重なるように構成している。
【００２６】
この場合において，前記カバーコート８の上面と，前記第２の上面電極６の上面との間に大きな段差ができるときには，前記第２の上面電極６を，図示のように，前記の段差を無くするか小さくするように厚い厚さにして形成するか，或いは，前記第２の上面電極６の上面に，前記従来の場合と同様に，前記の段差を無くするか低くするための補助上面電極を形成するように構成しても良い。
【００２７】
一方，前記絶縁基板２における左右両端面２ａに，側面電極９を，前記下面電極３と前記第２の上面電極６（及び，補助上面電極）との両方に対して電気的に繋がるように形成している。
【００２８】
そして，前記下面電極３，第２の上面電極６及び側面電極９の表面には，例えば，下地としてのニッケルメッキ層と，錫又は半田等の半田付け用メッキ層とからなる金属メッキ層１０を形成している。
【００２９】
この構成において，前記両第２の上面電極６と，カバーコート８とが重なる部分における下側には，抵抗膜５のうち上面電極４の上面に対して重なる部分５ａが存在しているから，前記第２の上面電極６が銀系導電ペーストである場合において，この第２の上面電極６における表面のうち前記カバーコート８に対する境界部分に，大気空気中の硫黄成分等によってマグレーション等の腐食が発生しても，この腐食が，直ちに，上面電極４にまで進行すること，及び，前記第２の上面電極６の前記カバーコート８に対する境界部分から大気空気が上面電極４に向かって進入することを，前記抵抗膜５のうち上面電極４の上面に対して重なる部分５ａにて確実に防止することができる。
【００３０】
一方，前記両第２の上面電極６は，抵抗膜５に対して直接に接続されていることにより，抵抗膜５に対する通電は，前記第２の上面電極６と，上面電極４との両方を介して行われるから，抵抗膜５に対する端子電極における比抵抗を，大幅に低くすることができる。
【００３１】
この場合において，前記両第２の上面電極６を，Ｐｄを含む銀系導電ペーストにて形成することにより，当該第２の上面電極６における比抵抗を低くした状態のもとで，当該第２の上面電極６に腐食が発生することを低減できる。
【００３２】
前記構成によるチップ抵抗器１は，以下に述べる順序の工程によって製造される。
【００３３】
先ず，第１の工程において，図２に示すように，絶縁基板１に，下面電極３及び上面電極４を，銀系導電性ペーストのスクリーン印刷による塗布と，その後における高い温度での焼成にて形成する。
【００３４】
なお，この場合，下面電極３の方を先に形成し，次いで，上面電極５を形成するか，両者を同時に形成するようにしても良い。
【００３５】
次いで，第２の工程において，図３に示すように，前記絶縁基板２の上面に抵抗膜５を，その材料ペーストのスクリーン印刷による塗布と，その後における高温での焼成にて形成する。
【００３６】
次いで，第３の工程において，図４に示すように，前記両上面電極４の上面に補助上面電極６を，銀系導電性ペースト又はＰｄを含む銀系導電ペーストのスクリーン印刷による塗布と，その後における高温での焼成にて形成する。
【００３７】
この場合，別の製造方法においては，絶縁基板２に対して，下面電極３を，銀系導電性ペーストのスクリーン印刷等による塗布とその後の焼成にて形成し，次いで，上面電極４用の銀系導電性ペーストのスクリーン印刷等による塗布，抵抗膜５用の材料ペーストのスクリーン印刷等による塗布及び補助上面電極６用の銀系導電性ペースト又はＰｄを含む銀系導電ペーストのスクリーン印刷等による塗布を行ったのち，前記上面電極４，抵抗膜５及び補助上面電極６の三者における焼成を，一回の焼成にて行うようにしても良い。
【００３８】
次いで，第４の工程において，図５に示すように，前記抵抗膜５を覆うアンダーコート７を，そのガラスの材料ペーストのスクリーン印刷による塗布と，その後におけるガラスの軟化温度での焼成にて形成する。
【００３９】
また，このアンダーコート７を形成したあとにおいて，前記抵抗膜５に対して，その抵抗値が所定値になるようにトリミング調整を行う。
【００４０】
次いで，第５の工程において，図６に示すように，前記アンダーコート７を覆うカバーコート８を，そのガラスの材料ペーストのスクリーン印刷による塗布と，その後におけるガラスの軟化温度での焼成にて形成する。
【００４１】
このカバーコート８を形成した状態において，このカバーコート８の上面と，前記第２の上面電極６の上面との間に大きな段差ができるときには，前記第２の上面電極６を，図示のように，前記の段差を無くするか小さくするように厚い厚さにして形成するか，或いは，前記第２の上面電極６の上面に，前記従来の場合と同様に，図６に二点鎖線で示すように，前記の段差を無くするか低くするための補助上面電極６′を形成するという構成にすれば良い。
【００４２】
次いで，第６の工程おいて，図７に示すように，前記絶縁基板２の左右両側面２ａに，側面電極９を，銀系導電ペーストの塗布と，その後における高い温度での焼成にて形成する。
【００４３】
そして，前記第７の工程において，前記下面電極３，第２の上面電極６（補助上面電極６′）及び側面電極９の表面に，金属メッキ層１０を，バレルメッキ処理等にて形成する。
【００４４】
これにより，前記図１に示す構造のチップ抵抗器１を製造することができる。
【図面の簡単な説明】
【００４５】
【図１】本発明の実施の形態によるチップ抵抗器を示す縦断正面図である。
【図２】第１の製造工程を示す図である。
【図３】第２の製造工程を示す図である。
【図４】第３の製造工程を示す図である。
【図５】第４の製造工程を示す図である。
【図６】第５の製造工程を示す図である。
【図７】第６の製造工程を示す図である。
【符号の説明】
【００４６】
１                      チップ抵抗器
２                      絶縁基板
２ａ                    端面
３                      下面電極
４                      上面電極
５                      抵抗膜
５ａ                    抵抗膜のうち上面電極の上面に重なる部分
６                      第２の上面電極
６ａ                    第２の上面電極のうち抵抗膜の上面に重なる部分
６′                    補助上面電極
７                      アンダーコート
８                      カバーコート
９                      側面電極
１０                    金属メッキ層
【図１】
2006245218.tif 000003
【図２】
2006245218.tif 000004
【図３】
2006245218.tif 000005
【図４】
2006245218.tif 000006
【図５】
2006245218.tif 000007
【図６】
2006245218.tif 000008
【図７】
2006245218.tif 000009